(57)【要約】【課題】  高い生産性で且つ表面割れを発生することなく、５９０ＭＰａ以上の引張強度を有する高張力鋼板の素材である連続鋳造スラブを製造する。【解決手段】  質量％でＣ：０．０３〜０．１０％、Ｓｉ：１．０％以下、Ｍｎ：０．５〜３．０％、Ｐ：０．１％以下、Ｓ：０．０２％以下、Ａｌ：０．２％以下、Ｎ：０．００６％以下を含有し、（１４／２７）×（％Ａｌ／％Ｎ）が５０以下であり、残部がＦｅ及び不可避的不純物よりなる溶鋼を、Ａｌ含有量及びＮ含有量で規定される下記の（１）式を満足する鋳造速度（Vc：m/min）で鋳造するとともに、該鋳造速度（Vc）で規定される下記の（２）式を満足する比水量（Q：L/kg）で二次冷却帯をスプレー冷却する。  1.5≦Vc≦4.0-0.68×log[(14/27)×(%Al/%N)] …(1)  1.0≦Q≦2.5+Vc/1.5 …(2)【選択図】            図１
2007216247.tif 000002
【特許請求の範囲】
【請求項１】
質量％で、Ｃ：０．０３〜０．１０％、Ｓｉ：１．０％以下、Ｍｎ：０．５〜３．０％、Ｐ：０．１％以下、Ｓ：０．０２％以下、Ａｌ：０．２％以下、Ｎ：０．００６％以下を含有し、Ａｌ含有量及びＮ含有量で規定される（１４／２７）×（％Ａｌ／％Ｎ）が５０以下であり、残部がＦｅ及び不可避的不純物よりなる溶鋼を、前記Ａｌ含有量及びＮ含有量で規定される下記の（１）式を満足する鋳造速度で鋳造するとともに、該鋳造速度で規定される下記の（２）式を満足する比水量で二次冷却帯をスプレー冷却することを特徴とする、連続鋳造スラブの製造方法。
1.5≦Vc≦4.0-0.68×log[(14/27)×(%Al/%N)] …(1)
1.0≦Q≦2.5+Vc/1.5 …(2)
但し、（１）式及び（２）式において、Ｖｃは鋳造速度（ｍ／ｍｉｎ）、Ｑは二次冷却帯における比水量（リットル／ｋｇ）、％Ａｌは溶鋼のＡｌ含有量、％Ｎは溶鋼のＮ含有量である。
【請求項２】
前記溶鋼は、更に、質量％で、Ｃｒ：０．０２〜１．５％、Ｖ：０．００３〜０．１％、Ｍｏ：０．０５〜０．５％、Ｎｂ：０．０１〜０．０８％、Ｔｉ：０．０１〜０．０８％、Ｂ：０．０００２〜０．００３％の群から選ばれる１種または２種以上を含有することを特徴とする、請求項１に記載の連続鋳造スラブの製造方法。
【請求項３】
請求項１または請求項２に記載の連続鋳造スラブの製造方法で製造された連続鋳造スラブを熱間圧延し、７００℃以下の温度で巻取る熱間圧延工程を有することを特徴とする、高張力熱延鋼板の製造方法。
【請求項４】
請求項１または請求項２に記載の連続鋳造スラブの製造方法で製造された連続鋳造スラブを熱間圧延し、７００℃以下の温度で巻取る熱間圧延工程と、前記熱間圧延工程により得られた熱間圧延鋼板を酸洗する酸洗工程と、該酸洗工程により得られた酸洗鋼板の表面に亜鉛系めっき皮膜をするめっき工程を有することを特徴とする、高張力亜鉛めっき鋼板の製造方法。
【請求項５】
請求項１または請求項２に記載の連続鋳造スラブの製造方法で製造された連続鋳造スラブを熱間圧延する熱間圧延工程と、該熱間圧延工程により得られた熱間圧延鋼板を酸洗する酸洗工程と、該酸洗工程により得られた酸洗鋼板を冷間圧延する冷間圧延工程と、該冷間圧延工程により得られた冷間圧延鋼板を再結晶温度以上の温度で連続焼鈍する連続焼鈍工程と、を有することを特徴とする、高張力冷延鋼板の製造方法。
【請求項６】
請求項１または請求項２に記載の連続鋳造スラブの製造方法で製造された連続鋳造スラブを熱間圧延する熱間圧延工程と、該熱間圧延工程により得られた熱間圧延鋼板を酸洗する酸洗工程と、該酸洗工程により得られた酸洗鋼板を冷間圧延する冷間圧延工程と、該冷間圧延工程により得られた冷間圧延鋼板を再結晶温度以上の温度で連続焼鈍する連続焼鈍工程と、該連続焼鈍工程により得られた鋼板の表面に亜鉛系めっき皮膜をするめっき工程と、を有することを特徴とする、高張力亜鉛めっき鋼板の製造方法。
【発明の詳細な説明】
【技術分野】
【０００１】
本発明は、自動車の構造部材や補強部材などの内板部品に使用される高張力鋼板の素材である連続鋳造スラブの製造方法、並びに、このスラブを用いた高張力鋼板の製造方法に関するものである。
【背景技術】
【０００２】
自動車の車体軽量化及び衝突安全性の観点から、自動車の各種構造部材や補強部材に高張力鋼板の適用拡大が進められている。この高張力鋼板の適用に際しては、プレス成形性、溶接性が困難となることから、このような実用課題を解決するための材料開発が進められている。また、鋼板の製造工程においても、製品材質の変動幅の低減、表面品質の向上などの課題を有しており、製造技術の改善が進められている。
【０００３】
中でも、表面品質に関しては特に改善が進められている。これは、高張力鋼は高強度化のための合金成分が多く添加されていることから、連続鋳造工程においてはスラブの表面割れが発生しやすく、表面割れの発生により、鋳造段階や熱間圧延段階において生成された酸化スケールが鋼板の表層付近に埋め込まれ易くなり、このようにして、スケールが埋め込まれた状態で熱延鋼板や冷延鋼板及び溶融亜鉛めっき鋼板が製造されると、表面外観が著しく劣化するからである。表面性状が低下する場合には、プレス製品への適用が困難となって歩留りが低下するばかりか、プレス成形時には金型損傷の原因となり得ることから、良好な表面品質が望まれている。
【０００４】
そのために、スラブの鋳造段階における表面品質の改善に関して、これまでに種々の製造技術が開示されている。例えば、特許文献１には、Ｂ添加鋼において、鋼中のＢ量、Ｎ量、Ｔｉ量に応じて鋳造速度を所定の範囲に制御することにより、ＢＮのオーステナイト粒界への析出を抑制し、オーステナイト粒界脆化に起因するスラブ表面割れを回避する鋳造技術が開示されている。特許文献１によれば、引張強度が２９７〜５６５ＭＰａの鋼板（熱延鋼板、冷延鋼板、電気めっき鋼板、亜鉛めっき鋼板）を、スラブの割れに起因した表面欠陥を発生することなく、安定して製造可能としている。
【０００５】
特許文献２には、湾曲型または垂直曲げ型の連続鋳造機でＡｌ及びＮｂを含有する鋼を連続鋳造するに当り、スラブを曲げ矯正する前にスラブの表面温度をオーステナイト＋フェライト２相域まで低下させ、その後、再度オーステナイト域まで復熱させて矯正することにより、オーステナイト粒界脆化の原因となるＡｌ、Ｎｂ炭窒化物の粒界析出を低減し、表面割れのないＡｌ、Ｎｂ添加鋼を鋳造する技術が開示されている。
【０００６】
特許文献３には、６５０〜９５０℃の温度において鋳片表層部に加工歪を付与することにより、ＡｌＮ、ＮｂＣなどの炭窒化物の粗大化を図るとともに、オーステナイト→フェライト→オーステナイト変態によるオーステナイト粒の細粒化を図り、粒界脆性に起因する表面割れを抑止する鋳造技術が開示されている。
【特許文献１】特開２００２−２０８３６号公報
【特許文献２】特開平１１−３３６８８号公報
【特許文献３】特開昭６０−５６４５３号公報
【発明の開示】
【発明が解決しようとする課題】
【０００７】
しかしながら、上記従来技術には以下の問題点がある。
【０００８】
即ち、特許文献１で開示された技術では、鋳造速度の調整によりスラブの冷却速度の制御を意図しているが、高温のスラブ表面を所定の温度まで冷却する際には、鋳造速度が増すほど冷却強度を高める必要があることから、冷却条件の適正化をしないまま鋳造速度の調整のみでＢＮが析出しない温度制御を安定して実施するのは極めて困難と考えられる。また、鋳造中に鋳造速度を増減させることは、鋳型内湯面変動の助長によるスラブ表面品質の低下や生産性の低下をもたらし、好ましい鋳造形態とはいえない。更に、本技術では５９０ＭＰａ以上の引張強度を有する製品は得られていない。
【０００９】
特許文献２で開示された技術では、垂直曲げ型の連続鋳造機を用いた場合には鋳型出口から上部矯正帯までの距離が短く、この短い距離の中でスラブ表面をオーステナイト＋フェライト２相域まで低下させるためのスラブ急冷設備が必要となる。また、矯正する前までに、２相域まで冷却した後にオーステナイト域まで復熱させる必要があり、復熱を短時間で行う必要があることから、内部の未凝固相による復熱だけではオーステナイト域まで安定して復熱させることは難しく、加熱設備の導入も必要となる。更に、本技術は、冷延鋼板や亜鉛めっき鋼板などの最終製品の高強度化を意図していないため、本技術によって５９０ＭＰａ以上の強度を有する鋼板を得ることは難しい。
【００１０】
特許文献３で開示された技術では、ショットブラストやエアーハンマーなどの衝撃力をスラブに付与する設備の導入が必要であり、設備コストが高価になるばかりか、鋳型出口から数ｍの距離の中で６５０〜９５０℃まで冷却し且つ表面加工するためには、実施例に示されるように、鋳造速度を０．８ｍ／ｍｉｎまで低速化する必要があり、生産効率が極めて低い。また、本技術では、スラブ表面に衝撃力が付与されるので、スラブ表面に軽微な疵を発生させる可能性がある。このような微小な疵は、スラブの矯正時には顕著な割れとならなくても、熱間圧延時のスラブ加熱段階において、酸素供給が低くなるために地鉄中の選択酸化元素（Ｓｉ，Ｍｎ，Ａｌなど）による粒状酸化物の生成によって熱間延性の低下を伴い、熱間割れを助長させ、この熱間割れによるスケール欠陥を起こす恐れがある。このため、最終製品となる熱延鋼板や冷延鋼板及び亜鉛めっき鋼板では良好な表面品質を得ることは難しいと考えられる。
【００１１】
以上説明したように、上記の従来技術では、連続鋳造機への新たな付帯設備の導入によりコストアップを招いたり、スラブの鋳造速度を高めることができずに生産性を低下させたりするなどの問題点があるのが実情であった。また、得られる製品の引張強度は何れも５９０ＭＰａ未満であり、５９０ＭＰａ以上の鋼板を製造する方法ではなかった。
【００１２】
本発明は上記事情に鑑みてなされたもので、その目的とするところは、連続鋳造機に新たな付帯設備を設置しなくても、高い生産性で、且つ表面割れを発生することなく、５９０ＭＰａ以上の引張強度を有する高張力鋼板（熱延鋼板、冷延鋼板、亜鉛めっき鋼板）の素材である連続鋳造スラブを製造する方法を提供すると同時に、この連続鋳造スラブを用いて表面性状に優れる高張力熱延鋼板、高張力冷延鋼板及び高張力亜鉛めっき鋼板を製造する方法を提供することである。
【課題を解決するための手段】
【００１３】
上記課題を解決するための第１の発明に係る連続鋳造スラブの製造方法は、質量％で、Ｃ：０．０３〜０．１０％、Ｓｉ：１．０％以下、Ｍｎ：０．５〜３．０％、Ｐ：０．１％以下、Ｓ：０．０２％以下、Ａｌ：０．２％以下、Ｎ：０．００６％以下を含有し、Ａｌ含有量及びＮ含有量で規定される（１４／２７）×（％Ａｌ／％Ｎ）が５０以下であり、残部がＦｅ及び不可避的不純物よりなる溶鋼を、前記Ａｌ含有量及びＮ含有量で規定される下記の（１）式を満足する鋳造速度で鋳造するとともに、該鋳造速度で規定される下記の（２）式を満足する比水量で二次冷却帯をスプレー冷却することを特徴とするものである。但し、（１）式及び（２）式において、Ｖｃは鋳造速度（ｍ／ｍｉｎ）、Ｑは二次冷却帯における比水量（リットル／ｋｇ）、％Ａｌは溶鋼のＡｌ含有量、％Ｎは溶鋼のＮ含有量である。
【００１４】
【数１】
2007216247.tif 000003
【００１５】
第２の発明に係る連続鋳造スラブの製造方法は、第１の発明において、前記溶鋼は、更に、質量％で、Ｃｒ：０．０２〜１．５％、Ｖ：０．００３〜０．１％、Ｍｏ：０．０５〜０．５％、Ｎｂ：０．０１〜０．０８％、Ｔｉ：０．０１〜０．０８％、Ｂ：０．０００２〜０．００３％の群から選ばれる１種または２種以上を含有することを特徴とするものである。
【００１６】
第３の発明に係る高張力熱延鋼板の製造方法は、第１または第２の発明に記載の連続鋳造スラブの製造方法で製造された連続鋳造スラブを熱間圧延し、７００℃以下の温度で巻取る熱間圧延工程を有することを特徴とするものである。
【００１７】
第４の発明に係る高張力亜鉛めっき鋼板の製造方法は、第１または第２の発明に記載の連続鋳造スラブの製造方法で製造された連続鋳造スラブを熱間圧延し、７００℃以下の温度で巻取る熱間圧延工程と、前記熱間圧延工程により得られた熱間圧延鋼板を酸洗する酸洗工程と、該酸洗工程により得られた酸洗鋼板の表面に亜鉛系めっき皮膜をするめっき工程を有することを特徴とするものである。
【００１８】
第５の発明に係る高張力冷延鋼板の製造方法は、第１または第２の発明に記載の連続鋳造スラブの製造方法で製造された連続鋳造スラブを熱間圧延する熱間圧延工程と、該熱間圧延工程により得られた熱間圧延鋼板を酸洗する酸洗工程と、該酸洗工程により得られた酸洗鋼板を冷間圧延する冷間圧延工程と、該冷間圧延工程により得られた冷間圧延鋼板を再結晶温度以上の温度で連続焼鈍する連続焼鈍工程と、を有することを特徴とするものである。
【００１９】
第６の発明に係る高張力亜鉛めっき鋼板の製造方法は、第１または第２の発明に記載の連続鋳造スラブの製造方法で製造された連続鋳造スラブを熱間圧延する熱間圧延工程と、該熱間圧延工程により得られた熱間圧延鋼板を酸洗する酸洗工程と、該酸洗工程により得られた酸洗鋼板を冷間圧延する冷間圧延工程と、該冷間圧延工程により得られた冷間圧延鋼板を再結晶温度以上の温度で連続焼鈍する連続焼鈍工程と、該連続焼鈍工程により得られた鋼板の表面に亜鉛系めっき皮膜をするめっき工程と、を有することを特徴とするものである。
【発明の効果】
【００２０】
本発明によれば、鋼の化学成分、並びに、連続鋳造工程における鋳造速度及び冷却条件を適正制御することにより、高張力鋼板の素材である連続鋳造スラブを高い生産性で且つ表面割れを発生することなく、安定して製造することが可能となる。その結果、自動車内板部品などの材料に求められる表面品質に優れた高張力鋼板を安定して製造することが可能となり、本発明の自動車、鉄鋼産業界における利用価値は極めて大きい。
【発明を実施するための最良の形態】
【００２１】
本発明者等は、低炭素鋼におけるスケール性表面欠陥の発生要因について鋭意検討を重ねた。その結果、スラブの鋳造時に鋼中のＡｌとＮとの結合により生成されるＡｌＮのオーステナイト粒界への微細析出による粒界脆化に起因して、スラブの表面割れ感受性が高くなるために、熱間圧延時にスケールが鋼板表層部に喰い込み易くなり、スケール性表面欠陥が発生し易くなることが分かった。
【００２２】
また、このような表面欠陥の低減には、連続鋳造時のスラブ表層部におけるＡｌＮの微細析出を制御することが重要と考えられることから、スラブ表面品質に及ぼすＡｌ含有量、Ｎ含有量及び鋳造条件の影響を調査した。その結果、スラブの表面品質は、Ａｌ含有量とＮ含有量との比（質量％Ａｌ／質量％Ｎ）に大きく左右されるとともに、この比（質量％Ａｌ／質量％Ｎ）に応じて適正な鋳造速度範囲が存在し、適正な鋳造速度範囲を外れると表面品質が悪化すること、更に、適正な鋳造速度に応じて二次冷却水量を適正値に制御する必要のあることが分かった。
【００２３】
以下にその内容を説明する。先ず、鋼中のＡｌ含有量とＮ含有量との比（質量％Ａｌ／質量％Ｎ）及び鋳造速度が表面性状に及ぼす影響について説明する。
【００２４】
Ｃ：０．０７５〜０．０９０質量％、Ｓｉ：０．２〜０．３質量％、Ｍｎ：１．７〜２．１質量％、Ｐ：０．０２〜０．０３質量％、Ｓ：０．００２〜０．００５質量％、Ｃｒ：０．０１〜０．３質量％、Ｖ：０．００２〜０．０６質量％、Ａｌ：０．０２〜０．１５質量％、Ｎ：０．０００８〜０．００５５質量％を含有し、残部がＦｅ及び不可避不純物よりなる成分の溶鋼を溶製し、この溶鋼を、垂直曲げ型のスラブ連続鋳造機で、鋳造速度を１．０〜４．５ｍ／ｍｉｎの範囲とし、二次冷却帯における冷却水量の比水量を２．０リットル／ｋｇの一定条件として連続鋳造した。ここで、比水量とは、鋳型直下から連続鋳造機の機端に至るまでの二次冷却帯で、二次冷却帯を通過したスラブの１ｋｇ当たりを冷却するのに使用された冷却水量（リットル（以下、「Ｌ」と表示する））である。前述した比水量が２．０Ｌ／ｋｇの一定条件とは、鋳造速度に比例して二次冷却帯の冷却水量を増減させ、比水量を一定値に保持するという意味である。
【００２５】
鋳造したスラブは常温まで冷却した後、スラブ表面を浸透探傷法により検査し、割れの発生状況（個数及び長さ）に応じて、「良好」、「許容」、「劣化」、「不良」の４水準にスラブ表面を評価した。スラブ表面に割れが存在する場合には、熱間圧延時に鋼板表層部へのスケールの噛み込みが助長され、鋼板における表面欠陥が懸念されることから、このように判定した。尚、「良好」とは割れが検出されないもの、「許容」とは割れが検出されるものの極めて少ないもの、「劣化」とは軽微な割れが検出されたもの、「不良」とは多数の割れが検出されたものである。
【００２６】
表面検査の終了したスラブを、表面疵を残したまま加熱して熱間圧延（加熱温度：１２５０℃、仕上温度：８６０℃、巻取温度：５５０℃）し、熱間圧延により得られた熱間圧延鋼板を酸洗し、酸洗した鋼板を冷間圧延し、冷間圧延により得られた冷間圧延鋼板を連続焼鈍（焼鈍温度：８３０℃）した後、連続溶融亜鉛めっき（亜鉛めっき：４６０℃、めっき合金化処理：５００℃）を実施して得られた板厚１．４ｍｍの亜鉛めっき鋼板について、単位表面積当りの表面欠陥の個数及び引張特性を調査した。
【００２７】
亜鉛めっき鋼板の表面欠陥は、亜鉛めっき鋼板の表裏面に認められた長さ２ｍｍ以上の表面欠陥の個数を測定して板面の単位面積当りの個数（個／ｍ2 ）（以下、「表面欠陥個数」と呼ぶ）を算出し、この表面欠陥個数で評価した。表面欠陥個数が０．３個／ｍ2より多い場合には、プレス成形時の金型への損傷が懸念され、また自動車内板部品への適用は困難であることから、０．３個／ｍ2 以下を目標とした。また、亜鉛めっき鋼板の引張特性は、JIS ５号引張試験片を用いて、引張速度１０ｍｍ／ｍｉｎにて引張試験を実施し、引張特性を測定した。何れの鋼板も６００〜６１５ＭＰａの引張強度、３０．５〜３１．７％の伸びを有していることが確認できた。
【００２８】
図１に、調査したスラブの表面性状と、スラブ中Ａｌ含有量及びＮ含有量と、連続鋳造工程における鋳造速度との３者の関係を示す。図１では、スラブ中に含まれるＡｌとＮとの原子当量比である「（１４／２７）×（質量％Ａｌ／質量％Ｎ）」の値を用いてＡｌ及びＮの表面性状に及ぼす影響を捉えている。
【００２９】
図１では、４水準に評価したスラブ表面判定のうちで、「良好」を○印で表し、「許容」を△印で表し、「劣化」を●で表し、「不良」を×で表している。尚、本発明者等は、スラブ表面判定が「良好」と判定されたスラブから得られた亜鉛めっき鋼板の表面欠陥個数は０．１５個／ｍ2 以下であり、スラブ表面判定が「許容」と判定されたスラブから得られた亜鉛めっき鋼板の表面欠陥個数は０．１５個／ｍ2を超えて０．３個／ｍ2 以下であり、スラブ表面判定が「劣化」と判定されたスラブから得られた亜鉛めっき鋼板の表面欠陥個数は０．３個／ｍ2を超えて０．５個／ｍ2 以下であり、また、スラブ表面判定が「不良」と判定されたスラブから得られた亜鉛めっき鋼板の表面欠陥個数は０．５個／ｍ2を超えることを確認している。つまり、スラブの表面判定結果と鋼板の表面欠陥個数とは強い相関があることを確認している。
【００３０】
図１に示すように、良好なスラブ表面性状を有し、亜鉛めっき鋼板において低い表面欠陥率を得るには、「（１４／２７）×（質量％Ａｌ／質量％Ｎ）」値、及び、鋳造速度の適正範囲が存在することが分かった。
【００３１】
つまり、「（１４／２７）×（質量％Ａｌ／質量％Ｎ）」値が５０を超える範囲では、鋳造速度の如何に拘わらず、スラブ表面性状は「劣化」判定または「不良」判定のみで、亜鉛めっき鋼板の表面欠陥個数は何れも０．３個／ｍ2 を超えており、また、鋳造速度が増加するほど表面性状は悪化した。これは、「（１４／２７）×（質量％Ａｌ／質量％Ｎ）」値が大きいことにより、鋳造時にオーステナイト粒界へ微細析出するＡｌＮ量が増加し、ＡｌＮの析出量の増加に伴う粒界脆化により、スラブ表面の割れ感受性が高くなり、熱間圧延時にスケールが表層部に噛み込んだためと考えられる。また、鋳造速度の増加に伴って表面性状が悪化した理由は、鋳造速度の増加によってスラブの冷却速度が不均一化し、不均一冷却に伴うスラブ表面の熱歪や表層付近に析出するＡｌＮの析出量が不均一となることから、表面割れ感受性が助長されたと考えられる。
【００３２】
「（１４／２７）×（質量％Ａｌ／質量％Ｎ）」値が５０以下で、且つ鋳造速度が１．５ｍ／ｍｉｎ未満の範囲も、スラブ表面性状は「劣化」判定のみであった。これは、鋳造速度が低い場合、鋳片表層部は低い歪速度で変形を受けるため、ＡｌＮが歪誘起析出し、スラブ表面の割れ感受性が上昇したことによると推定される。
【００３３】
また、「（１４／２７）×（質量％Ａｌ／質量％Ｎ）」値が５０以下で、且つ鋳造速度が「４．０−０．６８× log［（１４／２７）×（質量％Ａｌ／質量％Ｎ）］」ｍ／ｍｉｎを超える範囲でも、スラブ表面性状は「劣化」判定または「不良」判定であり、亜鉛めっき鋼板の表面欠陥個数は何れも０．３個／ｍ2より多く、表面品質は低下した。これは、鋳造速度の増加に伴うスラブ冷却速度の不均一化により、不均一冷却時のスラブ表面の熱歪や表層部に析出するＡｌＮの析出量が不均一となり、スラブの表面割れ感受性が上昇したためと考えられる。尚、上記の鋳造速度の境界線：「４．０−０．６８× log［（１４／２７）×（質量％Ａｌ／質量％Ｎ）］」は、図１における△印と●印との境界を近似した近似直線である。
【００３４】
これに対して、「（１４／２７）×（質量％Ａｌ／質量％Ｎ）」値が５０以下で、且つ鋳造速度が１．５ｍ／ｍｉｎ以上、「４．０−０．６８× log［（１４／２７）×（質量％Ａｌ／質量％Ｎ）］」ｍ／ｍｉｎ以下の範囲では、スラブ表面判定は「良好」及び「許容」のみであり、スラブ表面性状は向上し、亜鉛めっき鋼板の表面欠陥個数は０．３個／ｍ2以下となり、表面品質に優れることが分かった。また、鋳造速度が２．０ｍ／ｍｉｎ以上、「３．５−０．６８× log［（１４／２７）×（質量％Ａｌ／質量％Ｎ）］」ｍ／ｍｉｎ以下の場合には、スラブ表面判定は全て「良好」となり、亜鉛めっき鋼板の表面欠陥個数は０．１５個／ｍ2以下にまで低減され、より良好な表面品質が得られることが分かった。これは、この範囲では微細ＡｌＮのオーステナイト粒界への析出が少なく、これによる粒界脆化の低減とスラブ表面の熱歪の低減とにより、スラブ表面割れ感受性が低下したことに起因すると考えられる。尚、上記の鋳造速度の境界線：「３．５−０．６８× log［（１４／２７）×（質量％Ａｌ／質量％Ｎ）］」は、図１における○印と△印との境界を近似した近似直線である。
【００３５】
このように、良好な表面品質を得るには、鋼組成の「（１４／２７）×（質量％Ａｌ／質量％Ｎ）」値を５０以下とするとともに、鋳造速度を１．５ｍ／ｍｉｎ以上、「４．０−０．６８× log［（１４／２７）×（質量％Ａｌ／質量％Ｎ）］」ｍ／ｍｉｎ以下にする必要があり、望ましくは、鋳造速度を２．０ｍ／ｍｉｎ以上、「３．５−０．６８× log［（１４／２７）×（質量％Ａｌ／質量％Ｎ）］」ｍ／ｍｉｎ以下にすることが好ましいことが分かった。
【００３６】
次に、二次冷却帯での冷却水量及び鋳造速度の表面性状に及ぼす影響について説明する。二次冷却帯の冷却水量は比水量で評価した。
【００３７】
Ｃ：０．０６０〜０．０７５質量％、Ｓｉ：０．０２〜０．０５質量％、Ｍｎ：１．９〜２．０質量％、Ｐ：０．０１〜０．０２質量％、Ｓ：０．００３〜０．００５質量％、Ａｌ：０．０５質量％、Ｎ：０．００５質量％、Ｍｏ：０．１〜０．１５質量％を含有し、残部がＦｅ及び不可避不純物よりなる成分の溶鋼を溶製し、この溶鋼を、垂直曲げ型のスラブ連続鋳造機で、鋳造速度を２．２〜３．０ｍ／ｍｉｎの範囲とし、二次冷却帯における比水量を０．５〜７．５Ｌ／ｋｇの範囲に変化させて連続鋳造した。
【００３８】
鋳造したスラブは常温まで冷却した後、スラブ表面を浸透探傷法により検査し、上記と同様に、割れの発生状況（個数及び長さ）に応じて、「良好」、「許容」、「劣化」、「不良」の４水準にスラブ表面を評価した。評価基準も上記と同一である。
【００３９】
表面検査の終了したスラブを、表面疵を残したまま加熱して熱間圧延（加熱温度：１２５０℃、仕上温度：８５０℃、巻取温度：５５０℃）し、熱間圧延により得られた熱間圧延鋼板を酸洗し、酸洗した鋼板を冷間圧延し、冷間圧延により得られた冷間圧延鋼板を連続焼鈍（焼鈍温度：８４０℃）した後、連続溶融亜鉛めっき（亜鉛めっき：４６０℃、めっき合金化処理：５５０℃）を実施し、得られた板厚１．４ｍｍの亜鉛めっき鋼板について、表面欠陥個数及び引張特性を調査した。表面欠陥個数及び引張特性の調査方法は上記と同一である。何れの鋼板も６００〜６２０ＭＰａの引張強度、３０．７〜３１．５％の伸びを有していることが確認できた。
【００４０】
図２に、調査したスラブの表面性状と鋳造速度と比水量との３者の関係を示す。図２の各符号は図１と同一である。つまり、スラブ表面判定の「良好」を○印で、「許容」を△印で、「劣化」を●で、「不良」を×で表している。図２に示すように、良好なスラブ表面性状を有し、亜鉛めっき鋼板において低い表面欠陥率を得るには、鋳造速度に応じて比水量を適正な範囲に制御する必要のあることが分かった。
【００４１】
つまり、比水量が１．０Ｌ／ｋｇ未満では、鋳造速度の如何に拘わらず、スラブ表面性状は「劣化」判定のみで、亜鉛めっき鋼板の表面欠陥個数は何れも０．３個／ｍ2 を超えていた。これは、スラブの冷却不足により表層オーステナイト粒の粗大化が起こり、粗大化することによって粒界が脆化し、スラブの表面割れ感受性が高くなったためと考えられる。
【００４２】
また、鋳造速度をＶｃ（ｍ／ｍｉｎ）としたときに比水量が「２．５＋Ｖｃ／１．５」Ｌ／ｋｇを超える範囲も、スラブ表面性状は「劣化」判定または「不良」判定のみで、亜鉛めっき鋼板の表面欠陥個数も０．３個／ｍ2 を超えていた。これは、比水量の増加に伴ってスラブ表面の冷却速度が不均一になり易く、スラブ表面の熱歪や表層部のオーステナイト粒界に微細析出するＡｌＮ量が不均一となり、表面割れ感受性が上昇したためと考えられる。尚、上記の比水量の境界線：「２．５＋Ｖｃ／１．５」は、図２における△印と●印との境界を近似した近似直線である。
【００４３】
これに対して、比水量が１．０Ｌ／ｋｇ以上で、「２．５＋Ｖｃ／１．５」Ｌ／ｋｇ以下の範囲においては、スラブ表面判定は「良好」及び「許容」であり、亜鉛めっき鋼板の表面欠陥個数は０．３個／ｍ2 以下に低減することが分かった。これは、スラブ表面の熱歪の均一化及びＡｌＮの不均一析出の抑制によるスラブ表面割れ感受性の低減によると推定される。また、比水量が１．５Ｌ／ｋｇ以上で、「２．０＋Ｖｃ／１．５」Ｌ／ｋｇ以下の範囲では、スラブ表面判定は全て「良好」となり、亜鉛めっき鋼板の表面欠陥個数は０．１５個／ｍ2以下にまで低減され、より良好な表面品質が得られることが分かった。尚、上記の比水量の境界線：「２．０＋Ｖｃ／１．５」は、図２における○印と△印との境界を近似した近似直線である。
【００４４】
以上の結果から、連続鋳造スラブを圧延して引張強度が５９０ＭＰａ以上を有する高張力鋼板を製造するに当たり、良好な表面品質を得るには、鋼組成のＡｌ含有量及びＮ含有量から定められる「（１４／２７）×（質量％Ａｌ／質量％Ｎ）」値を５０以下とし、且つ、連続鋳造工程における鋳造速度（Ｖｃ）を、鋼組成の「（１４／２７）×（質量％Ａｌ／質量％Ｎ）」値に応じて、１．５ｍ／ｍｉｎ以上で、「４．０−０．６８× log［（１４／２７）×（質量％Ａｌ／質量％Ｎ）］」ｍ／ｍｉｎ以下とし、更に、連続鋳造工程の二次冷却帯の比水量を、鋳造速度（Ｖｃ）に応じて、１．０Ｌ／ｋｇ以上で、「２．５＋Ｖｃ／１．５」Ｌ／ｋｇ以下にする必要のあることが分かった。
【００４５】
以上の知見に基づき、自動車用内板部品などに適用される高張力鋼板において、良好な表面品質を有する高張力鋼板を安定して製造する技術を発明するに至った。以下に、本発明の成分添加理由、成分限定理由および製造条件の限定理由について説明する。
【００４６】
（１）化学成分範囲
Ｃ：０．０３〜０．１０質量％
Ｃは鋼の強化に有効であるが、添加量が０．０３質量％未満では安定して５９０ＭＰａ以上の引張り強度が得られない。また、Ｃ量が０．１０質量％を超えると、連続鋳造時に溶鋼の凝固殻の厚みが不均一になり易く、殻の薄い部分への凝固収縮の熱応力の集中により、スラブ表面割れが著しくなる。このようなスラブ表面割れが発生すると、鋳造段階、熱間圧延段階に生成する酸化スケールが熱間圧延により表層部に噛み込み易くなり、最終製品の表面欠陥となる。このため、Ｃ量は０．０３〜０．１０質量％の範囲とする。尚、Ｃ量の好ましい範囲は、０．０４〜０．０８５質量％、より好ましくは０．０５〜０．０７５質量％である。
【００４７】
Ｓｉ：１．０質量％以下
Ｓｉは鋼板の強化に有効な元素であり、適宜添加することができる。鋼の強化のためにＳｉを添加する場合、０．０３質量％以上添加するのが好ましい。より好ましいＳｉ量は０．０８質量％以上である。しかし、Ｓｉの添加量が１．０質量％を超えると、鋳造時にスラブ表面にＳｉ酸化物の生成量が多くなり、スラブ曲げ矯正時に表面割れが発生する。また、熱間圧延の際にファイヤライト生成に起因した赤スケールの発生が顕著となり、鋼板の表面性状が劣化する。このため、Ｓｉ量は１．０質量％以下とする。また、鋼板に溶融亜鉛めっき処理を施す際には、不めっきやめっき密着性の低下が懸念されるため、Ｓｉ量は０．７質量％以下とするのが好ましい。より好ましいＳｉ量は０．５質量％以下である。
【００４８】
Ｍｎ：０．５〜３．０質量％
Ｍｎは鋼板の強化に有効な元素であるが、添加量が０．５質量％未満では５９０ＭＰａ以上の引張強度が安定して得られない。一方、Ｍｎ量が３．０質量％を超えると、鋳造時の偏析によりスラブの割れ感受性が上昇する。また、熱間圧延時に鋼板表面に形成される酸化スケールの剥離性が著しく低下し、スケール性表面欠陥の発生率が高まる。また、鋳造時のＭｎの偏析により、伸びの低下が顕著となる。このため、Ｍｎ量は０．５〜３．０質量％の範囲とする。尚、Ｍｎ量の好ましい範囲は１．０〜２．３質量％である。
【００４９】
Ｐ：０．１質量％以下
Ｐは鋼板の強化に有効な元素であり、また熱間圧延時にスケール剥離性にも好ましい元素であるため、適宜添加することができる。Ｐを添加する場合、Ｐ量は０．０１質量％以上とするのが好ましい。しかし、Ｐ量が０．１質量％を超えると、鋳造時のオーステナイト粒界へのＰ偏析に伴う粒界脆化によりスラブに表面割れが発生する。このため、Ｐ量は０．１質量％以下とする。
【００５０】
Ｓ：０．０２質量％以下
Ｓ量が０．０２質量％を超えると、熱間脆性を引き起こし、スケール表面欠陥の発生を助長する。このため、Ｓ量は０．０２質量％以下とする。また、スケールの剥離性の観点から、Ｓは０．００１質量％以上が好ましい。
【００５１】
Ａｌ：０．２質量％以下
ＡｌとＮとが結合して形成される窒化物は鋳造時にオーステナイト粒界上に微細析出し、粒界脆化させるため、スラブ曲げ矯正の際にスラブコーナー部に表面割れを引き起こす。スラブの表面割れにより、鋳造時及び熱間圧延時に形成された酸化スケールが熱間圧延時に表層部に埋め込まれ易くなる。スケールが埋め込まれた状態で冷延鋼板、亜鉛めっき鋼板まで製造されると、その部分はスケール性表面欠陥となり、プレス成形への適用はできなくなる。このような表面性状の低下を抑制するために、Ａｌ量は０．２質量％以下とする。
【００５２】
Ｎ：０．００６質量％以下
ＮとＡｌとが結合して形成される窒化物は、上記のように表面性状に悪影響を及ぼす。Ｎ量が０．００６質量％を超えると、Ａｌ窒化物による表面性状の低下が大きくなり、また、固溶Ｎの増加による伸びの低下が著しい。このため、Ｎ量は０．００６質量％以下とする。
【００５３】
「（１４／２７）×（質量％Ａｌ／質量％Ｎ）」値：５０以下
Ａｌ含有量及びＮ含有量で規定される「（１４／２７）×（質量％Ａｌ／質量％Ｎ）」値は、表面性状に影響を与える窒化物の形態を制御する重要なパラメータであり、前述した図１に示すように、「（１４／２７）×（質量％Ａｌ／質量％Ｎ）」値が５０を超える場合には、鋳造時にオーステナイト粒界へのＡｌＮの析出量が多くなり、粒界脆化に起因したスラブ表面割れにより、鋼板の表面品質が著しく低下する。このため、「（１４／２７）×（質量％Ａｌ／質量％Ｎ）」値は５０以下とする。
【００５４】
本発明では上記の合金元素の外に、高張力鋼板の強度特性に応じて、Ｃｒ、Ｖ、Ｍｏ、Ｎｂ、Ｔｉ、Ｂの群から選択された１種または２種以上を含有させることができる。以下にその成分の限定理由を述べる。
【００５５】
Ｃｒ：０．０２〜１．５質量％
Ｃｒは鋼板の強化に有効であり、必要に応じて添加してもよい。添加量が０．０２質量％未満では強化能が小さい。また、添加量が１．５質量％を超えると、連続焼鈍時に鋼板表面にＣｒ酸化物の生成が促進されるため、鋼板の化成処理性が著しく低下する。このため、Ｃｒ量は添加する場合には、０．０２〜１．５質量％とする。また、鋼の強化の観点から、Ｃｒ量の下限は０．０５質量％とするのが望ましく、化成処理性の観点から、Ｃｒ量の上限は１．２質量％とするのが好ましい。
【００５６】
Ｖ：０．００３〜０．１質量％
ＶとＣとが結合して形成される微細炭化物は鋼板の強化に有効であり、Ｖを必要に応じて添加してもよい。Ｖ量が０．００３質量％未満では効果が小さい。また、Ｖ量が０．１質量％を超えると、スラブの鋳造時にオーステナイト粒界への微細炭化物の形成が促進されてオーステナイト粒界脆化によるスラブ表面割れが顕著となる。このため、Ｖ量は添加する場合には０．００３〜０．１質量％とする。また、鋼の強化の観点から、Ｖ量の下限は０．０１質量％とするのが望ましく、表面性状の観点から、Ｖ量の上限は０．０７質量％とするのが好ましい。
【００５７】
Ｍｏ：０．０５〜０．５質量％
Ｍｏは鋼板の強化に有効であり、必要に応じて添加してもよい。添加量が０．０５質量％未満では強化能は小さい。また、Ｍｏ量が０．５質量％を超えると、連続焼鈍時に鋼板表面にＭｏ酸化物の形成が促進され、鋼板の化成処理性が著しく低下する。このため、Ｍｏ量は添加する場合には０．０５〜０．５質量％とする。また、化成処理性の観点から、Ｍｏ量の上限は０．３質量％とするのが好ましい。
【００５８】
Ｎｂ：０．０１〜０．０８質量％
ＮｂとＣとが結合して形成される炭化物は、鋼板の強化に寄与するので、Ｎｂを必要に応じて添加してもよい。Ｎｂの添加量が０．０１質量％未満では効果が小さい。また、Ｎｂ量が０．０８質量％を超えると、過剰な炭化物の生成により、鋼板の伸びが著しく低下する。このため、Ｎｂ量は添加する場合には０．０１〜０．０８質量％の範囲とする。強度と伸びの観点から、Ｎｂ量の好ましい範囲は０．０２〜０．０６質量％である。
【００５９】
Ｔｉ：０．０１〜０．０８質量％
ＴｉとＣとが結合して形成される炭化物は鋼板の強化に有効であるので、Ｔｉを必要に応じて添加してもよい。Ｔｉ量が０．０１質量％未満では効果は小さい。また、Ｔｉ量が０．０８質量％を超えると、炭化物の生成量が多くなり、鋼板の伸びの低下が顕著となる。このため、Ｔｉ量は添加する場合には０．０１〜０．０８質量％とする。また、強度と伸びの観点から、Ｔｉ量は０．０２〜０．０６質量％の範囲が好ましい。
【００６０】
Ｂ：０．０００２〜０．００３質量％
Ｂは連続焼鈍における加熱時にオーステナイト粒界に偏析し、冷却時にオーステナイトからのフェライト変態を抑制して、マルテンサイトの形成を促進させるため、鋼板の強化に有効であり、必要に応じて添加してもよい。Ｂ量が０．０００２質量％未満では、この効果は小さい。また、Ｂ量が０．００３質量％を超えると、この効果は飽和するばかりか、溶融亜鉛めっきへの適用に際し、めっきの合金化速度を著しく低下させ、めっき密着不良を引き起こす。このため、Ｂ量は添加する場合には０．０００２〜０．００３質量％とする。また、Ｂ量の好ましい範囲は０．０００５〜０．００２質量％である。
【００６１】
上記の鋼成分以外の化学成分については、過剰に添加しなければ本発明の効果を損なうことはない。例えば、Ｎｉ、Ｃｕは０．２質量％以下であれば本発明の目的とする特性に悪影響を及ぼさない。つまり、その他の合金元素についても、本発明の目的とする特性に悪影響を及ぼさない限り、含有しても構わない。
【００６２】
（２）連続鋳造スラブの製造方法及び鋼板の製造方法
上記（１）で述べた化学成分の溶鋼を溶製し、この溶鋼を連続鋳造する。連続鋳造の際、スラブの表面割れ感受性の増大に起因したスケール表面欠陥の発生を低減させるために、前述した図１に示すように、溶鋼の「（１４／２７）×（質量％Ａｌ／質量％Ｎ）」値に応じて、鋳造速度を１．５ｍ／ｍｉｎ以上で、「４．０−０．６８× log［（１４／２７）×（質量％Ａｌ／質量％Ｎ）］ｍ／ｍｉｎ以下の範囲に制御する。好ましくは鋳造速度を２．０ｍ／ｍｉｎ以上で、「３．５−０．６８× log［（１４／２７）×（質量％Ａｌ／質量％Ｎ）］ｍ／ｍｉｎ以下の範囲とする。また、鋳造速度（Ｖｃ）に応じて、二次冷却帯の冷却水の比水量を１．０Ｌ／ｋｇ以上で、「２．５＋Ｖｃ／１．５」Ｌ／ｋｇ以下の範囲とする。好ましくは、比水量を１．５Ｌ／ｋｇ以上で、「２．０＋Ｖｃ／１．５」Ｌ／ｋｇ以下の範囲とする。
【００６３】
連続鋳造されたスラブは、熱片のまま熱間圧延を施してもよいし、加熱した後熱間圧延してもよい。表層一次スケールの生成促進によるスケール剥離量の増大によって表面性状を改善させる場合には、１１００℃以上でスラブを加熱した方が好ましい。粗圧延した後、仕上圧延し、コイルに巻き取る。仕上圧延の際、Ａr3点未満の温度で圧延を終了すると、鋼板形状が劣化するため、仕上温度はＡr3点以上が好ましい。
【００６４】
熱延鋼板を最終製品とする場合、巻取温度が７００℃を超えると、５９０ＭＰａ以上の強度を安定して得るのが困難となるばかりか、鋼板表層部において組織が粗大化し易くなり、靭性の低下が大きくなる。これを防止するために、巻取温度は７００℃以下とする。また、コイル巻取時の鋼板形状性の観点から、巻取温度は室温以上が好ましい。より好ましい巻取温度は１００〜６５０℃である。酸洗工程を施す場合、スケールの剥離性の観点から巻取温度は７００℃以下とするのが好ましく、続いて冷間圧延する場合、圧延負荷低減のため、巻取温度を４００℃以上とするのが望ましい。この場合のより好ましい巻取温度は４５０〜６５０℃である。
【００６５】
冷延鋼板とする場合、冷間圧延率は、９０％を超えると圧延負荷の増大が顕著となり、一方、圧延率が３０％未満では焼鈍時のフェライトの再結晶化促進に好ましくない。このため、冷間圧延率は３０〜９０％が好ましい。より好ましくは４０〜８０％の圧延率にて冷間圧延する。
【００６６】
冷間圧延後に、鋼板に良好な延性を付与することを目的として、フェライトの再結晶温度以上の温度で連続焼鈍する。この場合、９００℃を超える温度で焼鈍すると、フェライトの粗粒化により、鋼板の靭性低下が懸念される。このため、焼鈍温度は９００℃以下とするのが好ましく、より好ましくは焼鈍温度を８８０℃以下とする。
【００６７】
本発明において得られた熱延鋼板及び冷延鋼板に、亜鉛系のめっき皮膜処理することもできる。この場合、連続溶融亜鉛めっき処理、電気亜鉛めっき処理の何れでもよく、また、めっきの種類は純亜鉛めっき、合金化亜鉛めっき、亜鉛＋ニッケル合金めっき、亜鉛＋アルミ合金めっきでもよい。熱延鋼板を下地とした溶融亜鉛めっき鋼板を製造する場合には、酸洗後の熱延鋼板を６００〜９００℃、より好ましくは、７００〜８８０℃の温度で連続焼鈍した後に、所定のめっき処理を施せばよい。冷延鋼板を下地とした亜鉛めっき鋼板を製造する場合には、焼鈍後の冷延鋼板に所定のめっき処理を施せばよい。
【００６８】
更に、このようにして得られた熱延鋼板、冷延鋼板、亜鉛系めっき熱延鋼板、亜鉛系めっき冷延鋼板に対して、化成処理、有機系皮膜処理などの表面処理を施しても本発明の目的とする特性を損なうことはない。
【００６９】
以上説明したように本発明によれば、鋼の化学成分、並びに、連続鋳造工程における鋳造速度及び冷却条件を適正制御することにより、高張力鋼板の素材である連続鋳造スラブを高い生産性で且つ表面割れを発生することなく、安定して製造することが可能となり、その結果、自動車内板部品などの材料に求められる表面品質に優れた高張力鋼板を安定して製造することが達成される。
【実施例１】
【００７０】
表１に示す成分の溶鋼（Ｎo.１〜３，６〜１４：本発明鋼、Ｎo.４，５，１５〜２１：比較鋼）を溶製し、この溶鋼を垂直曲げ型のスラブ連続鋳造機を用いて、鋳造速度を２．５ｍ／ｍｉｎ、二次冷却帯冷却水の比水量を２．５Ｌ／ｋｇの条件でスプレー冷却してスラブに鋳造した。鋳造したスラブは常温まで冷却した後、浸透探傷法によりスラブの表面性状を検査し評価した。尚、鋳造速度が２．５ｍ／ｍｉｎで、且つ二次冷却帯の比水量が２．５Ｌ／ｋｇである鋳造条件は、前述した図１及び図２からも明らかなように、本発明の範囲内の鋳造条件である。
【００７１】
【表１】
2007216247.tif 000004
【００７２】
スラブ表面を浸透探傷法により検査し、割れの発生状況（個数及び長さ）に応じて、「良好」、「許容」、「劣化」、「不良」の４水準にスラブ表面を評価した。ここで、「良好」とは割れが検出されないもの、「許容」とは割れが検出されるものの極めて少ないもの、「劣化」とは軽微な割れが検出されたもの、「不良」とは多数の割れが検出されたものである。表２に鋳造したヒート別に調査したスラブ表面性状を示す。
【００７３】
【表２】
2007216247.tif 000005
【００７４】
表２に示すように、鋼組成が本発明成分範囲内のヒートでは、スラブ表面の判定は全て「良好」であったが、鋼組成が本発明成分範囲外のヒートでは、鋳造条件が同一であってもスラブ表面の判定は「劣化」及び「不良」のみであった。
【００７５】
スラブの表面手入れを実施することなく、これらのスラブを熱間圧延工程に搬送し、加熱温度１２５０℃、仕上温度８６０℃、巻取温度５５０℃にて熱間圧延し、板厚２．８ｍｍの熱延鋼板を製造した。
【００７６】
ヒートＮo.１〜５は熱延鋼板ままの特性（表面性状、引張特性）を調査し、また、ヒートＮo.６〜２１は、冷延鋼板、冷延下地の溶融亜鉛めっき鋼板、熱延下地の溶融亜鉛めっき鋼板を製造し、各鋼板の特性（表面性状、引張特性）を評価した。
【００７７】
冷延鋼板及び冷延下地の溶融亜鉛めっき鋼板は、熱延鋼板を酸洗し、板厚１．４ｍｍまで冷間圧延（圧延率５０％）した後、連続焼鈍または連続溶融亜鉛めっきをして製造した。また、熱延下地の溶融亜鉛めっき鋼板は、酸洗後の熱延鋼板に連続溶融亜鉛めっきを施して製造した。連続焼鈍または連続溶融亜鉛めっき処理において、焼鈍温度は何れも８２０℃とし、連続溶融亜鉛めっき処理では、焼鈍後の冷却段階において、４６０℃で亜鉛めっきをし、５５０℃まで加熱してめっきの合金化処理を施した後、室温まで冷却した。このようにして得られた鋼板に０．５％の調質圧延を施した後、特性を調査した。
【００７８】
鋼板の表面性状は表裏面に認められた長さ２ｍｍ以上の表面欠陥の個数を測定して板面の単位面積当りの個数（個／ｍ2 ）を算出し、つまり表面欠陥個数を求め、求めた表面欠陥個数が０．３個／ｍ2より大きい場合にはプレス成形への適用は困難と判定した。また、引張特性はJIS ５号引張試験片を用いて、引張速度１０ｍｍ／ｍｉｎにて引張試験を実施し、引張特性を求めた。表３に各鋼板の使用ヒート番号、分類、引張試験値、表面欠陥個数の調査結果を示す。尚、表３にはスラブの表面判定結果も併せて示している。
【００７９】
【表３】
2007216247.tif 000006
【００８０】
表３に示すように、鋼組成が本発明成分範囲内である鋼板Ｎo.１〜３，６〜３２では、スラブ段階において良好な表面性状が得られており、最終製品である熱延鋼板（Hot ）、冷延鋼板（Cold）、冷延下地溶融亜鉛めっき鋼板（CG(Cold)）、熱延下地溶融亜鉛めっき鋼板（CG (Hot)）の表面欠陥個数は、それぞれ０．１０〜０．１３個／ｍ2 、０．００８〜０．０１２個／ｍ2 、０．００６〜０．０１３個／ｍ2、０．００７〜０．０１２個／ｍ2 と少なく、何れも良好な表面品質を有していた。また、鋼板Ｎo.１〜３、鋼板Ｎo.６〜２９、鋼板Ｎo.３０〜３２は、それぞれ６１５〜６２０ＭＰａの引張強度と２７．５〜２８．３％の伸び、５９２〜６２０ＭＰａの引張強度と２６．９〜３１．８％の伸び、７８５〜８２０ＭＰａの引張強度と２１．５〜２２．５％の伸びを有していた。
【００８１】
一方、鋼組成が本発明成分範囲外の鋼板Ｎo.４，５，３３〜５３では、何れも５９０ＭＰａ以上の引張強度を有しているが、スラブ表面性状は悪化し、最終製品において良好な表面品質は得られなかった。即ち、鋼板Ｎo.４，５、鋼板Ｎo.３３〜４１、鋼板Ｎo.４８〜５０は、それぞれ０．３４〜０．５１個／ｍ2、０．３５〜０．６０個／ｍ2 、０．５２〜０．５４個／ｍ2 と表面欠陥個数が多い。また、鋼板Ｎo.４２〜４４の表面欠陥個数は０．６２〜０．６５個／ｍ2と多く、また溶融亜鉛めっき処理した鋼板Ｎo.４３，４４では不めっきが発生している。更に、鋼板Ｎo.４５〜４７，５１〜５３は表面性状が劣化しているとともに、鋼板の伸びも低下していた。
【実施例２】
【００８２】
前述した表１に示す鋼種Ｎo.１２（本発明鋼）を溶製し、この溶鋼を垂直曲げ型のスラブ連続鋳造機を用いて、二次冷却帯の比水量を２．５Ｌ／ｋｇの一定値として鋳造速度を１．０〜４．５ｍ／ｍｉｎの範囲に変更した鋳造、及び、鋳造速度を２．５ｍ／ｍｉｎの一定値として二次冷却帯の比水量を０．５〜５．５Ｌ／ｋｇに変更した鋳造を合計１９ヒート実施した。鋳造したスラブは室温まで冷却した後に実施例１と同一の方法で表面性状を判定した。
【００８３】
次いで、実施例１と同様の製造条件により、熱間圧延、酸洗、冷間圧延を実施した後、焼鈍温度８３０℃で連続焼鈍または連続溶融亜鉛めっき処理（４６０℃で亜鉛めっきし、５５０℃でめっきの合金化を実施）をし、伸長率０．５％の調質圧延を施した。こうして得られた冷延鋼板、溶融亜鉛めっき鋼板の表面性状及び引張特性を、実施例１と同様の方法により調査した。表４に各鋼板の鋳造条件、スラブ表面判定結果、分類、引張試験値、表面欠陥個数の調査結果を示す。
【００８４】
【表４】
2007216247.tif 000007
【００８５】
鋳造速度及び比水量が本発明範囲内にある鋼板Ｎo.５６〜５８，６４〜６８では、スラブ表面に割れは認められず、鋼板の表面欠陥個数はそれぞれ０．１０〜０．１４個／ｍ2、０．０９〜０．１５個／ｍ2 と低く、製品の表面品質は極めて良好であった。スラブ表面判定が「許容」であった鋼板Ｎo.５５，５９及び鋼板Ｎo.６３，６９では、スラブに若干の割れが発生したものの、鋼板の表面欠陥個数は、それぞれ０．２０〜０．２２個／ｍ2、０．１７〜０．２４個／ｍ2 であり、目標値の０．３個／ｍ2 以下を達成していた。
【００８６】
これに対して、鋳造速度が本発明範囲外にある鋼板Ｎo.５４，６０，６１、及び、比水量が本発明範囲外にある鋼板Ｎo.６２，７０〜７２では、スラブ表面性状は悪く、鋼板の表面欠陥個数は、それぞれ０．３２〜０．５３個／ｍ2、０．３５〜０．４３個／ｍ2 と多く、表面品質は満足できるものではなかった。
【図面の簡単な説明】
【００８７】
【図１】スラブ表面性状に及ぼすスラブ中のＡｌ含有量とＮ含有量との比及び鋳造速度の影響を示す図である。
【図２】スラブ表面性状に及ぼす鋳造速度及び比水量の影響を示す図である。
【図１】
2007216247.tif 000008
【図２】
2007216247.tif 000009